УЛУЧШЕННЫЙ КАТАЛИЗАТОР ПРЕВРАЩЕНИЯ ЭТИЛБЕНЗОЛА В СПОСОБЕ ИЗОМЕРИЗАЦИИ КСИЛОЛА

1. Способ изомеризации потока исходных веществ, содержащего ксилолы и этилбензол, причем указанный способ предусматривает:
введение в контакт потока исходных веществ с первым катализатором в двухслойной каталитической системе для получения первого выходящего потока; и
введение в контакт первого выходящего потока со вторым катализатором в двухслойной каталитической системе для получения второго выходящего потока,
где первый катализатор содержит алюмосиликатное молекулярное сито, содержащее вплоть до 0,8 мас.% алюминия,
где первый катализатор проявляет активность в превращении этилбензола,
где приблизительно 20% или более этилбензола в потоке исходных веществ превращается в углеводороды, не представляющие собой этилбензол, и
где соотношение степени превращения этилбензола и потери ксилола составляет по меньшей мере 45, когда превращается приблизительно 30% этилбензола.
2. Способ по п. 1, в котором алюмосиликатное молекулярное сито содержит приблизительно 0,7+/-0,05 мас.% алюминия.
3. Способ по п. 1 или 2, в котором приблизительно 33% этилбензола в потоке исходных веществ превращается в углеводороды, не представляющие собой этилбензол.
4. Способ по любому из пп. 1-3, в котором алюмосиликатное молекулярное сито находится на подложке.
5. Способ по п. 4, в котором подложка содержит диоксид кремния.
6. Способ по п. 4, в котором подложка содержит по меньшей мере 50% диоксида кремния.
7. Способ по любому из пп. 1-6, в котором алюмосиликатное молекулярное сито представляет собой алюмосиликатный цеолит типа ZSM-5.
8. Способ по любому из пп. 1-7, в котором второй катализатор проявляет активность в изомеризации ксилолов.
9. Каталитическая композиция, содержащая алюмосиликатное молекулярное сито с каркасом типа MFI и содержанием вплоть до 0,8 мас.% алюминия,
где каталитическая композиция проявляет активность в превращении этилбензола, и
где кристаллы каталитической композиции имеют средние значения длины в диапазоне от приблизительно 5 до приблизительно 25 мкм, средние значения ширины в диапазоне от приблизительно 1 до приблизительно 10 мкм и средние значения толщины в диапазоне от приблизительно 1 до приблизительно 10 мкм.
10. Каталитическая композиция по п. 9, в которой алюмосиликатное молекулярное сито содержит приблизительно 0,7+/-0,05 мас.% алюминия.
11. Каталитическая композиция по п. 9 или 10, в которой кристаллы каталитической композиции имеют средние значения длины, составляющие приблизительно от 5 мкм до 25 мкм.
12. Каталитическая композиция по любому из пп. 9-11, где кристаллы каталитической композиции имеют средние значения ширины и толщины, составляющие приблизительно от 1 мкм и 10 мкм.
13. Каталитическая композиция по любому из пп. 9-12, в которой алюмосиликатное молекулярное сито находится на подложке.
14. Каталитическая композиция по п. 13, в которой подложка содержит диоксид кремния.
15. Каталитическая композиция по любому из пп. 9-14, в которой алюмосиликатное молекулярное сито представляет собой алюмосиликатный цеолит типа ZSM-5.